(57)【特許請求の範囲】
【請求項１】
基板面を有する炭化珪素基板を準備する工程と、
前記基板面の一部を覆うように絶縁膜を形成する工程と、
前記絶縁膜に接触するように前記基板面上にコンタクト電極を形成する工程とを備え、
前記炭化珪素基板は、ｐ型領域およびｎ型領域を含み、
前記コンタクト電極はＡｌ、ＴｉおよびＳｉ原子を含有し、前記コンタクト電極を形成する工程は、前記ｐ型領域および前記ｎ型領域の双方に接して配置されかつＳｉ原子とＡｌ原子とを含有する合金から作られた合金膜を形成する工程と、前記合金膜上にＴｉ原子膜を形成する工程とを含み、さらに
前記炭化珪素基板が含む前記ｐ型領域と前記コンタクト電極とがオーミックに接続されかつ前記炭化珪素基板が含む前記ｎ型領域と前記コンタクト電極とがオーミックに接続されるように前記コンタクト電極をアニールする工程とを備える、炭化珪素半導体装置の製造方法。
【請求項２】
前記合金膜は、前記合金から作られたターゲットを用いたスパッタ法によって形成される、請求項１に記載の炭化珪素半導体装置の製造方法。
【請求項３】
前記絶縁膜は酸化珪素膜および窒化珪素膜の少なくともいずれかを含む、請求項１または請求項２に記載の炭化珪素半導体装置の製造方法。
【請求項４】
前記絶縁膜上にゲート電極を形成する工程をさらに備える、請求項１から請求項３のいずれか１項に記載の炭化珪素半導体装置の製造方法。
【請求項５】
前記絶縁膜は層間絶縁膜である、請求項１から請求項４のいずれか１項に記載の炭化珪素半導体装置の製造方法。
【発明の詳細な説明】
【技術分野】
【０００１】
本発明は炭化珪素半導体装置の製造方法に関し、より特定的には、Ａｌ原子を含有するコンタクト電極を有する炭化珪素半導体装置の製造方法に関する。
【背景技術】
【０００２】
国際公開第２００９／１２８４１９号（特許文献１）によれば、ＳｉＣウェハ（炭化珪素基板）に接触して配置されるオーミックコンタクト電極の材料として、チタン（Ｔｉ）およびアルミニウム（Ａｌ）を含有するものが開示されている。この公報によれば、上記材料の適用により、ＳｉＣウェハに対して接触抵抗を低減することができるとされている。
【先行技術文献】
【特許文献】
【０００３】
【特許文献１】国際公開第２００９／１２８４１９号
【発明の概要】
【発明が解決しようとする課題】
【０００４】
Ａｌ原子を有するコンタクト電極が絶縁膜に接触するように配置される場合、アニール処理の際にコンタクト電極のＡｌ原子が絶縁膜中へ拡散することで、絶縁膜の絶縁信頼性が低下することがある。そこで本発明の目的は、Ａｌ原子を有するコンタクト電極が用いられる場合に、絶縁膜の絶縁信頼性を向上させることができる炭化珪素半導体装置の製造方法を提供することである。
【課題を解決するための手段】
【０００５】
本発明の炭化珪素半導体装置の製造方法は、以下の工程を有する。基板面を有する炭化珪素基板が準備される。基板面の一部を覆うように絶縁膜が形成される。絶縁膜に接触するように基板面上にコンタクト電極が形成される。炭化珪素基板は、ｐ型領域およびｎ型領域を含む。コンタクト電極はＡｌ、ＴｉおよびＳｉ原子を含有する。コンタクト電極を形成する工程は、ｐ型領域およびｎ型領域の双方に接して配置されかつＳｉ原子とＡｌ原子とを含有する合金から作られた合金膜を形成する工程と、合金膜上にＴｉ原子膜を形成する工程とを含む。炭化珪素基板が含むｐ型領域とコンタクト電極とがオーミックに接続されかつ炭化珪素基板が含むｎ型領域とコンタクト電極とがオーミックに接続されるようにコンタクト電極がアニールされる。
【０００６】
上記製造方法によれば、コンタクト電極が含むＡｌ原子は、アニールされる前に、元素としてではなく、Ｓｉ原子との合金として存在する。これにより、アニール中にＡｌ原子がコンタクト電極の外部へ拡散することが抑制される。よってＡｌ原子が絶縁膜中に拡散することが抑制されるので、絶縁膜の絶縁信頼性を高めることができる。
【０００７】
好ましくは合金膜は、合金から作られたターゲットを用いたスパッタ法によって形成される。これにより、Ａｌ元素が合金化されずに存在する領域が生じることを防止することができる。
【０００９】
好ましくは絶縁膜は酸化珪素膜および窒化珪素膜の少なくともいずれかを含む。酸化珪素膜は、たとえばＳｉＯ2膜である。窒化珪素膜は、たとえばＳｉＮ膜である。
【００１０】
上記製造方法は、絶縁膜上にゲート電極を形成する工程をさらに有してもよい。この場合、絶縁膜がゲート絶縁膜として用いられるので、ゲート電極と炭化珪素基板との間の電流リークを抑制することができる。
【００１１】
絶縁膜は層間絶縁膜であってもよい。この場合、層間絶縁膜内の電流リークの発生を抑制することができる。
【発明の効果】
【００１２】
以上の説明から明らかなように、本発明によれば、炭化珪素半導体装置においてＡｌ原子を有するコンタクト電極が用いられる場合に、絶縁膜の絶縁信頼性を向上させることができる。
【図面の簡単な説明】
【００１３】
【図１】本発明の実施の形態１におけるＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）の構成を示す概略断面図である。
【図２】図１のＭＯＳＦＥＴの製造方法の概略を示すフローチャートである。
【図３】図２のオーミック電極形成工程を示すフローチャートである。
【図４】図１のＭＯＳＦＥＴの製造方法の第１工程を示す概略断面図である。
【図５】図１のＭＯＳＦＥＴの製造方法の第２工程を示す概略断面図である。
【図６】図１のＭＯＳＦＥＴの製造方法の第３工程を示す概略断面図である。
【図７】図１のＭＯＳＦＥＴの製造方法の第４工程を示す概略断面図である。
【図８】図１のＭＯＳＦＥＴの製造方法の第５工程を示す概略断面図である。
【図９】図１のＭＯＳＦＥＴの製造方法の第６工程を示す概略断面図である。
【図１０】本発明の実施の形態２におけるＪＦＥＴ（Ｊｕｎｃｔｉｏｎ  Ｆｉｅｌｄ  Ｅｆｆｅｃｔ  Ｔｒａｎｓｉｓｔｏｒ）の構成を示す概略断面図である。
【図１１】図１０のＪＦＥＴの製造方法の概略を示すフローチャートである。
【図１２】図１０のＪＦＥＴの製造方法の第１工程を示す概略断面図である。
【図１３】図１０のＪＦＥＴの製造方法の第２工程を示す概略断面図である。
【図１４】図１０のＪＦＥＴの製造方法の第３工程を示す概略断面図である。
【図１５】図１０のＪＦＥＴの製造方法の第４工程を示す概略断面図である。
【図１６】図１０のＪＦＥＴの製造方法の第５工程を示す概略断面図である。
【図１７】図１０のＪＦＥＴの製造方法の第６工程を示す概略断面図である。
【図１８】本発明の実施の形態３におけるＭＯＳＦＥＴの製造方法におけるオーミック電極形成工程を示すフローチャートである。
【図１９】本発明の実施の形態３におけるＭＯＳＦＥＴの製造方法の第１工程を示す概略断面図である。
【図２０】本発明の実施の形態３におけるＭＯＳＦＥＴの製造方法の第２工程を示す概略断面図である。
【図２１】本発明の実施の形態３におけるＭＯＳＦＥＴの製造方法の第３工程を示す概略断面図である。
【図２２】本発明の実施の形態４におけるＪＦＥＴの製造方法の第１工程を示す概略断面図である。
【図２３】本発明の実施の形態４におけるＪＦＥＴの製造方法の第２工程を示す概略断面図である。
【発明を実施するための形態】
【００１４】
以下、図面に基づいて本発明の実施の形態を説明する。なお、以下の図面において同一または相当する部分には同一の参照番号を付し、その説明は繰返さない。
【００１５】
（実施の形態１）
まず本実施の形態におけるＭＯＳＦＥＴ（酸化膜電界効果トランジスタ）の構成について説明する。
【００１６】
図１を参照して、ＭＯＳＦＥＴ１（炭化珪素半導体装置）は炭化珪素基板１０を有する。炭化珪素基板１０は、ｎ＋基板１１と、ｎ−ＳｉＣ層１２と、ｐボディ１３と、ｎ＋ソース領域１４と、ｐ＋領域１８とを有する。
【００１７】
ｎ＋基板１１は、炭化珪素（ＳｉＣ）からなる、導電型がｎ型の基板である。ｎ＋基板１１は、高濃度のｎ型不純物（導電型がｎ型である不純物）、たとえばＮ（窒素）を含んでいる。
【００１８】
ｎ−ＳｉＣ層１２は、ＳｉＣからなる、導電型がｎ型の半導体層である。ｎ−ＳｉＣ層１２は、ｎ＋基板１１の一方の主面１１Ａ上に、たとえば１０μｍ程度の厚みで形成されている。ｎ−ＳｉＣ層１２に含まれるｎ型不純物は、たとえばＮ（窒素）であり、ｎ＋基板１１に含まれるｎ型不純物よりも低い濃度、たとえば５×１０１５ｃｍ−３の濃度で含まれている。
【００１９】
一対のｐボディ１３はｐ型の導電型を有する。一対のｐボディ１３は、ｎ−ＳｉＣ層１２において、ｎ＋基板１１側の主面である第１の主面１２Ａとは反対側の主面である第２の主面１２Ｂ（基板面）を含むように互いに分離して形成されている。ｐボディ１３に含まれるｐ型不純物は、たとえばＡｌ（アルミニウム）、Ｂ（ボロン）などであり、ｎ＋基板１１に含まれるｎ型不純物よりも低い濃度、たとえば１×１０１７ｃｍ−３の濃度で含まれている。
【００２０】
ｎ＋ソース領域１４はｎ型の導電型を有する。ｎ＋ソース領域１４は、第２の主面１２Ｂを含み、かつｐボディ１３に取り囲まれるように、一対のｐボディ１３のそれぞれの内部に形成されている。ｎ＋ソース領域１４は、ｎ型不純物、たとえばＰ（リン）などをｎ−ＳｉＣ層１２に含まれるｎ型不純物よりも高い濃度、たとえば１×１０２０ｃｍ−３の濃度で含んでいる。
【００２１】
ｐ＋領域１８はｐ型の導電型を有する。ｐ＋領域１８は、一対のｐボディ１３のうち一方のｐボディ１３の内部に形成されたｎ＋ソース領域１４から見て、他方のｐボディ１３の内部に形成されたｎ＋ソース領域１４とは反対側に、第２の主面１２Ｂを含むように形成されている。ｐ＋領域１８は、ｐ型不純物、たとえばＡｌ、Ｂなどをｐボディ１３に含まれるｐ型不純物よりも高い濃度、たとえば１×１０２０ｃｍ−３の濃度で含んでいる。
【００２２】
またＭＯＳＦＥＴ１は、ゲート絶縁膜としてのゲート酸化膜１５（絶縁膜）と、ゲート電極１７と、一対のソースコンタクト電極１６と、ソース配線１９と、ドレイン電極２０と、パシベーション膜２１とを備えている。
【００２３】
ゲート酸化膜１５は、第２の主面１２Ｂに接触し、一方のｎ＋ソース領域１４の上部表面から他方のｎ＋ソース領域１４の上部表面にまで延在するようにｎ−ＳｉＣ層１２の第２の主面１２Ｂ上に形成されている。ゲート酸化膜１５は、好ましくは酸化珪素膜および窒化珪素膜の少なくともいずれかを含み、たとえば二酸化珪素（ＳｉＯ２）からなっている。
【００２４】
ゲート電極１７は、一方のｎ＋ソース領域１４上から他方のｎ＋ソース領域１４上にまで延在するように、ゲート酸化膜１５に接触して配置されている。また、ゲート電極１７は、ポリシリコン、Ａｌなどの導電体からなっている。
【００２５】
ソースコンタクト電極１６は、一対のｎ＋ソース領域１４上のそれぞれから、ゲート酸化膜１５から離れる向きにｐ＋領域１８上にまで延在するとともに、第２の主面１２Ｂに接触して配置されている。そして、ソースコンタクト電極１６は、チタン（Ｔｉ）原子、アルミニウム（Ａｌ）原子、珪素（Ｓｉ）原子および炭素（Ｃ）原子を含有し、残部不可避的不純物からなっている。ここで、不可避的不純物には、製造工程において不可避に混入する酸素（Ｏ）原子が含まれる。そして、ソースコンタクト電極１６は、ソース領域１４およびｐ＋領域１８が形成されたｎ−ＳｉＣ層１２との界面を含む領域に、アルミニウム原子とチタン原子とを含有している。
【００２６】
ソース配線１９は、ソースコンタクト電極１６に接触して形成されており、Ａｌなどの導電体からなっている。そして、ソース配線１９は、ソースコンタクト電極１６を介してｎ＋ソース領域１４と電気的に接続されている。このソース配線１９とソースコンタクト電極１６とは、ソース電極２２を構成する。
【００２７】
ドレイン電極２０は、ｎ＋基板１１においてｎ−ＳｉＣ層１２が形成される側の主面である一方の主面１１Ａとは反対側の主面である他方の主面１１Ｂに接触して形成されている。このドレイン電極２０は、たとえば上記ソースコンタクト電極１６と同様の構成を有していてもよいし、Ｎｉなど、ｎ＋基板１１とオーミックコンタクト可能な他の材料からなっていてもよい。これにより、ドレイン電極２０はｎ＋基板１１と電気的に接続されている。
【００２８】
パシベーション膜２１は、一方のソース配線１９上からゲート電極１７上を通り、他方のソース配線１９上にまで延在するように形成されている。このパシベーション膜２１は、たとえばＳｉＯ２からなっており、ソース配線１９およびゲート電極１７を外部と電気的に絶縁するとともに、ＭＯＳＦＥＴ１を保護する機能を有している。
【００２９】
なお、一般に、ｎ型ＳｉＣ領域に接触する電極の材料としては、Ｎｉが採用される場合が多い。また、たとえばＳｉＣを素材として用いたＤＭＯＳ（Ｄｏｕｂｌｅ−ｄｉｆｆｕｓｅｄ  ＭＯＳＦＥＴ）型の縦型ＭＯＳＦＥＴにおいては、Ｎｉからなる電極がｐ型ＳｉＣ領域およびｎ型ＳｉＣ領域の両方に接触する構造が採用される。これは、ＤＭＯＳ型の縦型ＭＯＳＦＥＴにおいてはｐ型領域およびｎ型領域の両方に接触する電極が必要とされるところ、Ｎｉからなる電極は、ｐ型ＳｉＣ領域とも１０−２Ω・ｃｍ２程度の接触抵抗率で接触可能であるためである。しかし、この１０−２Ω・ｃｍ２という接触抵抗率は、オーミックコンタクト電極として使用可能な数値ではあるものの、Ｔｉ／Ａｌからなる電極がｐ型ＳｉＣ領域と１０−３Ω・ｃｍ２程度の接触抵抗率で接触可能であることを考慮すると、十分に低いとはいえない。
【００３０】
一方、Ｔｉ／Ａｌからなる電極を採用した場合、ｐ型ＳｉＣ領域との接触抵抗は十分に抑制されるが、ｎ型ＳｉＣ領域との接触抵抗率は１０−３Ω・ｃｍ２程度となる。この１０−３Ω・ｃｍ２という接触抵抗率も、オーミックコンタクト電極として使用可能な数値ではあるものの、Ｎｉからなる電極がｎ型ＳｉＣ領域と１０−６Ω・ｃｍ２程度の接触抵抗率で接触可能であることを考慮すると、Ｔｉ／Ａｌからなる電極とｎ型ＳｉＣ領域との接触抵抗は、十分に低いとはいえない。
【００３１】
これに対してソースコンタクト電極１６は、Ｔｉ原子、Ａｌ原子、およびＳｉ原子を含有するオーミックコンタクト電極であることにより、ｐ型ＳｉＣ領域およびｎ型ＳｉＣ領域のいずれに対しても接触抵抗が十分に低い。そして、ソースコンタクト電極１６は、ｎ＋ソース領域１４に接触する領域からｐ＋領域１８に接触する領域にまで延在するように配置されている。その結果、ＭＯＳＦＥＴ１は、製造工程の工程数の低減や集積度の向上を可能とする半導体装置となっている。
【００３２】
より具体的には、ＤＭＯＳ構造を有する本実施の形態におけるＭＯＳＦＥＴ１では、ｎ＋ソース領域１４とｐボディ１３とを同電位に保持する必要がある。そのため、ソースコンタクト電極１６に対しては、接触抵抗を低減しつつ、ｎ＋ソース領域１４およびｐボディ１３の両方に電気的に接続されることが求められる。さらに、ＭＯＳＦＥＴ１においては、オン抵抗を低減するため、ｎ＋ソース領域１４とソースコンタクト電極１６とを接触抵抗を抑制しつつ電気的に接続する必要がある。これらの要求に応えつつ、製造工程の工程数の低減や集積度の向上を達成するためには、接触抵抗を低減しつつｎ＋ソース領域１４に接触する領域からｐボディ１３に接触する領域にまで延在するソースコンタクト電極１６が必要となる。ソースコンタクト電極１６は、上記構成を有することによりｎ＋ソース領域１４およびｐ＋領域１８（ｐボディ１３）の両方に対して低い接触抵抗で接触している。その結果、ＭＯＳＦＥＴ１は、高効率化を達成しつつ、製造工程の工程数の低減や集積度の向上が可能な半導体装置となっている。
【００３３】
次にＭＯＳＦＥＴ１の動作について説明する。ゲート電極１７に閾値以下の電圧を与えた状態、すなわちオフ状態では、ゲート酸化膜１５の直下に位置するｐボディ１３とｎ−ＳｉＣ層１２との間が逆バイアスとなり、非導通状態となる。一方、ゲート電極１７に正の電圧を印加していくと、ｐボディ１３のゲート酸化膜１５と接触する付近であるチャネル領域１３Ａにおいて、反転層が形成される。その結果、ｎ＋ソース領域１４とｎ−ＳｉＣ層１２とが電気的に接続され、ソース電極２２とドレイン電極２０との間に電流が流れる。
【００３４】
次に、実施の形態１におけるＭＯＳＦＥＴ１の製造方法について説明する。
図４および図５を参照して、まず基板準備工程Ｓ１０（図２）によって炭化珪素基板１０が準備される。
【００３５】
具体的には、まずｎ＋ＳｉＣ基板１１上におけるエピタキシャル成長により、ｎ＋ＳｉＣ基板１１の一方の主面１１Ａ上にｎ−ＳｉＣ層１２が形成される。エピタキシャル成長は、たとえば原料ガスとしてＳｉＨ４（シラン）とＣ３Ｈ８（プロパン）との混合ガスを採用して実施することができる。このとき、ｎ型不純物として、たとえばＮを導入する。これにより、ｎ＋ＳｉＣ基板１１に含まれるｎ型不純物よりも低い濃度のｎ型不純物を含むｎ−ＳｉＣ層１２を形成することができる。
【００３６】
次に第２の主面１２Ｂ上に、たとえばＣＶＤ（Ｃｈｅｍｉｃａｌ  Ｖａｐｏｒ  Ｄｅｐｏｓｉｔｉｏｎ；化学蒸着法）によりＳｉＯ２からなる酸化膜が形成される。そして、酸化膜の上にレジストが塗布された後、露光および現像が行なわれ、所望のｐボディ１３の形状に応じた領域に開口を有するレジスト膜が形成される。そして、当該レジスト膜をマスクとして用いて、たとえばＲＩＥ（Ｒｅａｃｔｉｖｅ  Ｉｏｎ  Ｅｔｃｈｉｎｇ；反応性イオンエッチング）により酸化膜が部分的に除去されることによって、ｎ−ＳｉＣ層１２上に開口パターンを有する酸化膜からなるマスク層が形成される。その後、上記レジスト膜を除去した上で、このマスク層をマスクとして用いて、Ａｌなどのｐ型不純物をｎ−ＳｉＣ層１２にイオン注入することにより、ｎ−ＳｉＣ層１２にｐボディ１３が形成される。次に、マスクとして使用された上記酸化膜が除去された上で、所望のｎ＋ソース領域１４の形状に応じた領域に開口を有するマスク層が形成される。そして、このマスク層をマスクとして用いて、Ｐなどのｎ型不純物がｎ−ＳｉＣ層１２にイオン注入により導入されることによりｎ＋ソース領域１４が形成される。次に、所望のｐ＋領域１８の形状に応じた領域に開口を有するマスク層が形成され、これをマスクとして用いて、Ａｌ、Ｂなどのｐ型不純物がｎ−ＳｉＣ層１２にイオン注入により導入されることによりｐ＋領域１８が形成される。
【００３７】
次に、上記イオン注入によって導入された不純物を活性化させる熱処理が実施される。具体的には、イオン注入が実施されたｎ−ＳｉＣ層１２が、たとえばＡｒ（アルゴン）雰囲気中において１７００℃程度に加熱され、３０分間程度保持される。
【００３８】
以上により、第２の主面１２Ｂを有する炭化珪素基板１０（図５）が準備される。
図６および図７を参照して、ゲート絶縁膜形成工程Ｓ７０（図２）によって、ゲート酸化膜１５（絶縁膜）が形成される。具体的には、まず、上記工程が実施されて所望のイオン注入領域を含むｎ−ＳｉＣ層１２が形成されたｎ＋基板１１が熱酸化される。熱酸化は、たとえば酸素雰囲気中で１３００℃程度に加熱し、４０分間程度保持することにより実施することができる。これにより第２の主面１２Ｂ上に、二酸化珪素（ＳｉＯ２）からなる熱酸化膜１５Ａ（たとえば厚み５０ｎｍ程度）が形成される。熱酸化膜１５Ａ上にレジストが塗布された後、露光および現像が行なわれ、ソースコンタクト電極１６（図１参照）を形成すべき領域に応じた開口９１Ａを有するレジスト膜９１が形成される。そして、当該レジスト膜９１をマスクとして用いて、たとえばＲＩＥにより熱酸化膜１５Ａが部分的に除去される。これにより、第２の主面１２Ｂの一部を覆うゲート酸化膜１５が形成される。
【００３９】
図７〜図９を参照して、オーミック電極形成工程Ｓ８０（図２）が行われる。
具体的には、合金膜形成工程Ｓ８１（図３）によって、Ｓｉ原子、Ｔｉ原子、およびＡｌ原子とを含有する合金から作られた合金膜５０が形成される。すなわち、第２の主面１２Ｂ上およびｎ＋基板１１のｎ−ＳｉＣ層１２とは反対側の主面上に、合金膜５０が形成される。合金膜の形成は、好ましくは、スパッタリングターゲット９０を用いたスパッタ法によって行なわれる。スパッタリングターゲット９０は、Ａｌ原子、Ｓｉ原子、およびＴｉ原子を含有する合金から作られている。次にレジスト膜９１が除去されることにより、レジスト膜９１上の合金膜５０が除去（リフトオフ）されて、図８に示すように、ゲート酸化膜１５から露出する第２の主面１２Ｂ上およびｎ＋基板１１のｎ−ＳｉＣ層１２とは反対側の主面上に、合金膜５０が残存する。これにより、一対のｎ＋ソース領域１４上のそれぞれから、ゲート酸化膜１５から離れる向きにｐ＋領域１８上にまで延在するとともに、第２の主面１２Ｂに接触して配置されるソースコンタクト電極１６、およびｎ＋基板１１においてｎ−ＳｉＣ層１２が形成される側の主面である一方の主面１１Ａとは反対側の主面である他方の主面１１Ｂに接触して配置されるドレイン電極２０が形成される。ソースコンタクト電極１６は、ゲート酸化膜１５に接触するように第２の主面１２Ｂ上に形成される。
【００４０】
次にオーミック接続工程Ｓ８４（図３）において、アニールによって、合金膜５０と炭化珪素基板１０との電気的接続がオーミックとされる。具体的には、Ａｒなどの不活性ガス雰囲気中において、５５０℃以上１２００℃以下の温度、好ましくは９００℃以上１１００℃以下の温度、たとえば１０００℃に加熱され、１０分間以下の時間、たとえば２分間保持されるアニールが実施される。これにより、合金膜５０に含まれるＴｉ原子、Ａｌ原子、Ｓｉ原子、および炭化珪素基板１０に含まれるＳｉ原子およびＣ原子が合金化される。この際、不活性ガス、特にＡｒまたは／およびＮ２と、水素との混合ガス中においてｎ＋基板１１が加熱されることが好ましい。これにより、製造コストを抑制しつつ、ｎ＋ソース領域１４およびｐボディ１３（ｐ＋領域１８）との接触抵抗を一層確実に低減したソースコンタクト電極１６を作製することができる。
【００４１】
再び図１を参照して、ゲート電極形成工程Ｓ１００（図２）によってゲート電極１７が形成される。この工程では、たとえば導電体であるポリシリコン、Ａｌなどからなるゲート電極１７が、一方のｎ＋ソース領域１４上から他方のｎ＋ソース領域１４上にまで延在するとともに、ゲート酸化膜１５に接触するように形成される。ゲート電極の素材としてポリシリコンを採用する場合、当該ポリシリコンは、Ｐが１×１０２０ｃｍ−３を超える高い濃度で含まれるものとすることができる。
【００４２】
次にソース配線形成工程Ｓ１１０（図２）によってソース配線１９が形成される。この工程では、たとえば蒸着法により、導電体であるＡｌからなるソース配線１９が、ソースコンタクト電極１６の上部表面上に形成される。これによりソース電極２２が完成する。
【００４３】
次にパシベーション膜形成工程Ｓ１２０によってパシベーション膜２１が形成される。この工程では、一方のソース配線１９上からゲート電極１７上を通り、他方のソース配線１９上にまで延在するように、たとえばＳｉＯ２からなるこのパシベーション膜２１が形成される。このパシベーション膜２１は、たとえばＣＶＤ法により形成することができる。
【００４４】
以上によりＭＯＳＦＥＴ１が完成する。
本実施の形態の製造方法によれば、ソースコンタクト電極１６が含むＡｌ原子は、ソースコンタクト電極１６がアニールされる前に、元素としてではなく、Ｓｉ原子およびＴｉ原子との合金として存在する。これにより、アニール中にＡｌ原子がソースコンタクト電極１６の外部へ拡散することが抑制される。よってＡｌ原子がゲート酸化膜１５中に拡散することが抑制されるので、ゲート酸化膜１５の信頼性を高めることができる。
【００４５】
また合金膜５０は、合金から作られたスパッタリングターゲット９０を用いたスパッタ法によって形成される。これにより、形成される膜中において、Ａｌ元素が合金化されずに存在する領域が生じることを抑制することができる。
【００４６】
なお図６の工程において熱酸化膜１５Ａの代わりに他の材料から作られた絶縁膜が形成されてもよく、たとえば窒化珪素膜が形成されてもよい。
【００４７】
（実施の形態２）
まず本実施の形態におけるＪＦＥＴ（接合型電界効果トランジスタ）の構成について説明する。
【００４８】
図１０を参照して、ＪＦＥＴ３（炭化珪素半導体装置）は、オーミックコンタクト電極の構成において、上記実施の形態１におけるＭＯＳＦＥＴ１と同様の構成を有し、同様の効果を奏する。具体的には、ＪＦＥＴ３は、炭化珪素基板３０を有する。炭化珪素基板３０は、ｎ型基板３１と、第１のｐ型層３２と、ｎ型層３３と、第２のｐ型層３４とを有する。ｎ型基板３１は、ＳｉＣからなり、ｎ型の導電型を有する。第１のｐ型層３２はｎ型基板３１上に形成されている。ｎ型層３３は第１のｐ型層３２上に形成されている。ｐ型層３４はｎ型層３３上に形成されている。第１のｐ型層３２は、たとえば厚み１０μｍ程度、ｐ型不純物の濃度７．５×１０１５ｃｍ−３程度、ｎ型層３３は、たとえば厚み０．４５μｍ程度、ｎ型不純物の濃度２×１０１７ｃｍ−３程度、第２のｐ型層３４は、たとえば厚み０．２５μｍ程度、ｐ型不純物の濃度２×１０１７ｃｍ−３程度とすることができる。
【００４９】
第２のｐ型層３４およびｎ型層３３には、ｎ型層３３よりも高濃度の導電型がｎ型である不純物（ｎ型不純物）を含む（たとえば１×１０２０ｃｍ−３程度）第１のｎ型領域３５および第２のｎ型領域３７が形成されるとともに、第１のｎ型領域３５および第２のｎ型領域３７に挟まれるように、第１のｐ型層３２および第２のｐ型層３４よりも高濃度の導電型がｐ型である不純物（ｐ型不純物）を含む（たとえば１×１０１８ｃｍ−３程度）第１のｐ型領域３６が形成されている。すなわち、第１のｎ型領域３５、第１のｐ型領域３６および第２のｎ型領域３７は、それぞれ第２のｐ型層３４を貫通してｎ型層３３に至るように形成されている。また、第１のｎ型領域３５、第１のｐ型領域３６および第２のｎ型領域３７の底部は、第１のｐ型層３２の上部表面（第１のｐ型層３２とｎ型層３３との境界部）から間隔を隔てて配置されている。
【００５０】
また、第１のｎ型領域３５から見て第１のｐ型領域３６とは反対側には、第２のｐ型層３４の上部表面３４Ａ（ｎ型層３３の側とは反対側の主面）から第２のｐ型層３４を貫通してｎ型層３３に至るように、溝部７１が形成されている。つまり、溝部７１の底面７１Ａは、第１のｐ型層３２とｎ型層３３との界面から間隔を隔て、ｎ型層３３の内部に位置している。さらに、溝部７１の底面７１Ａからｎ型層３３を貫通し、第１のｐ型層３２に至るように、第１のｐ型層３２および第２のｐ型層３４よりも高濃度のｐ型不純物を含む（たとえば１×１０１８ｃｍ−３程度）第２のｐ型領域４３が形成されている。この第２のｐ型領域４３の底部は、ｎ型基板３１の上部表面（ｎ型基板３１と第１のｐ型層３２との境界部）から間隔を隔てて配置されている。
【００５１】
さらに、第１のｎ型領域３５、第１のｐ型領域３６、第２のｎ型領域３７および第２のｐ型領域４３の上部表面に接触するように、オーミックコンタクト電極としてのソースコンタクト電極３９、ゲートコンタクト電極４１、ドレインコンタクト電極４２および電位保持コンタクト電極４４がそれぞれ形成されている。そして、ソースコンタクト電極３９、ゲートコンタクト電極４１、ドレインコンタクト電極４２および電位保持コンタクト電極４４は、実施の形態１におけるソースコンタクト電極１６と同様の特徴を有している。
【００５２】
オーミックコンタクト電極であるソースコンタクト電極３９、ゲートコンタクト電極４１、ドレインコンタクト電極４２および電位保持コンタクト電極４４と隣接する他のオーミックコンタクト電極との間には、層間絶縁膜としての酸化膜３８（絶縁膜）が形成されている。より具体的には、層間絶縁膜としての酸化膜３８が、第２のｐ型層３４の上部表面３４Ａ、溝部７１の底面７１Ａおよび側壁７１Ｂにおいて、ソースコンタクト電極３９、ゲートコンタクト電極４１、ドレインコンタクト電極４２および電位保持コンタクト電極４４が形成されている領域以外の領域全体を覆うように形成されている。これにより、隣り合うオーミックコンタクト電極の間が絶縁されている。
【００５３】
さらに、ソースコンタクト電極３９、ゲートコンタクト電極４１およびドレインコンタクト電極４２の上部表面に接触するように、ソース配線４５、ゲート配線４６およびドレイン配線４７がそれぞれ形成され、各オーミックコンタクト電極と電気的に接続されている。ソース配線４５は、電位保持コンタクト電極４４の上部表面にも接触し、電位保持コンタクト電極４４とも電気的に接続されている。つまり、ソース配線４５は、ソースコンタクト電極３９の上部表面上から電位保持コンタクト電極４４の上部表面上にまで延在するように形成されており、これにより、電位保持コンタクト電極４４は、ソースコンタクト電極３９と同電位に保持されている。ソース配線４５、ゲート配線４６およびドレイン配線４７は、たとえばＡｌなどの導電体から構成されている。ソースコンタクト電極３９およびソース配線４５はソース電極６１を構成し、ゲートコンタクト電極４１およびゲート配線４６はゲート電極６２を構成し、ドレインコンタクト電極４２およびドレイン配線４７はドレイン電極６３を構成する。さらに、ソース電極６１、ゲート電極６２、ドレイン電極６３および酸化膜３８の上部表面を覆うように、パシベーション膜６４が形成されている。このパシベーション膜６４は、たとえばＳｉＯ２からなっており、ソース電極６１、ゲート電極６２およびドレイン電極６３を外部と電気的に絶縁するとともに、ＪＦＥＴ３を保護する機能を有している。
【００５４】
すなわちＪＦＥＴ３は、炭化珪素基板３０と、炭化珪素基板３０に接触して配置され、Ｔｉ、Ａｌ、ＳｉおよびＣを含有し、残部不可避的不純物からなるオーミックコンタクト電極としてのソースコンタクト電極３９、ゲートコンタクト電極４１、ドレインコンタクト電極４２および電位保持コンタクト電極４４とを備えている。炭化珪素基板３０は、導電型がｎ型である第１のｎ型領域３５および第２のｎ型領域３７と、導電型がｐ型である第１のｐ型領域３６および第２のｐ型領域４３とを含んでいる。また、上記オーミックコンタクト電極のうち、ソースコンタクト電極３９およびドレインコンタクト電極４２は、それぞれ第１のｎ型領域３５および第２のｎ型領域３７と接触しており、ゲートコンタクト電極４１および電位保持コンタクト電極４４は、それぞれ第１のｐ型領域３６および第２のｐ型領域４３と接触している。そして、ソースコンタクト電極３９、ゲートコンタクト電極４１、ドレインコンタクト電極４２および電位保持コンタクト電極４４は、実施の形態１におけるソースコンタクト電極１６と同様の特徴を有している。
【００５５】
ＪＦＥＴ３においては、実施の形態１におけるソースコンタクト電極１６と同様の特徴を有するソースコンタクト電極３９およびドレインコンタクト電極４２が、それぞれｎ型領域としての第１のｎ型領域３５および第２のｎ型領域３７に接触し、かつソースコンタクト電極３９およびドレインコンタクト電極４２と同一材料からなるゲートコンタクト電極４１が、ｐ型領域としての第１のｐ型領域３６および第２のｐ型領域４３と接触して配置されている。これにより、ＪＦＥＴ３は、製造工程における工程数の低減や集積度の向上が可能な半導体装置となっている。
【００５６】
仮に、第１のｎ型領域３５および第２のｎ型領域３７に接触して配置されるソースコンタクト電極３９およびドレインコンタクト電極４２を構成する材料をＮｉとし、第１のｐ型領域３６に接触して配置されるゲートコンタクト電極４１を構成する材料をＴｉ／Ａｌとした場合、以下のような問題が生じる。すなわちこの仮定の下では、ソースコンタクト電極３９およびドレインコンタクト電極４２を形成するためのマスクを形成した後、これらの電極を蒸着等により形成する。その後、当該マスクを除去した上で、さらにゲートコンタクト電極４１を形成するためのマスクを形成し、この電極を蒸着等により形成する必要がある。このような製造プロセスを採用した場合、工程数が増加するとともに、２回にわたるマスク形成における位置あわせの誤差に起因して、集積度の向上が阻害される。これに対し、本実施の形態におけるＪＦＥＴ３においては、ソースコンタクト電極３９、ゲートコンタクト電極４１およびドレインコンタクト電極４２を同一材料で形成することができるため、１回のマスク形成により一括してこれらの電極を形成することができる。その結果、本実施の形態におけるＪＦＥＴ３によれば、製造工程の工程数の低減や集積度の向上を図ることができる。
【００５７】
次に、ＪＦＥＴ３の動作について説明する。図１０を参照して、ゲート電極６２の電圧が０Ｖの状態では、ｎ型層３３において、第１のｐ型領域３６と第２のｎ型領域３７とで挟まれた領域および当該挟まれた領域と第１のｐ型層３２とで挟まれた領域（ドリフト領域）、ならびに第１のｐ型領域３６と第１のｐ型層３２とで挟まれた領域（チャネル領域）は空乏化されておらず、第１のｎ型領域３５と第２のｎ型領域３７とはｎ型層３３を介して電気的に接続された状態となっている。そのため、第１のｎ型領域３５から第２のｎ型領域３７に向かって電子が移動することにより電流が流れる。
【００５８】
一方、ゲートコンタクト電極４１に負の電圧を印加していくと、上述のチャネル領域およびドリフト領域の空乏化が進行し、第１のｎ型領域３５と第２のｎ型領域３７とは電気的に遮断された状態となる。そのため、第１のｎ型領域３５から第２のｎ型領域３７に向かって電子が移動することができず、電流は流れない。
【００５９】
次に、実施の形態２におけるＪＦＥＴ３の製造方法について説明する。
図１２〜図１４を参照して、まず基板準備工程Ｓ２１０（図１１）によって炭化珪素基板３０が準備される。
【００６０】
具体的には、まずｎ型基板３１上に、ｎ型基板３１の一方の主面上に、ＳｉＣからなる第１のｐ型層３２、ｎ型層３３および第２のｐ型層３４が順次形成される。この形成には、たとえば気相エピタキシャル成長法が用いられる。気相エピタキシャル成長においては、たとえば材料ガスとしてシラン（ＳｉＨ４）ガスおよびプロパン（Ｃ３Ｈ８）ガスを用い、キャリアガスとして水素（Ｈ２）ガスを採用することができる。また、ｐ型層を形成するためのｐ型不純物源としては、たとえばジボラン（Ｂ２Ｈ６）やトリメチルアルミニウム（ＴＭＡ）を、ｎ型層を形成するためのｎ型不純物としては、たとえば窒素（Ｎ２）を採用することができる。これにより、Ａｌ、Ｂなどのｐ型不純物を含む第１のｐ型層３２および第２のｐ型層３４、Ｎなどのｎ型不純物を含むｎ型層３３が形成される。
【００６１】
次に、第２のｐ型層３４の上部表面３４Ａから第２のｐ型層３４を貫通してｎ型層３３に至るように、溝部７１が形成される。溝部７１は底面７１Ａおよび側壁７１Ｂを有する。溝部７１の形成は、たとえば所望の溝部７１の形成位置に開口を有するマスク層を第２のｐ型層３４の上部表面３４Ａ上に形成した後、ＳＦ６ガスを用いたドライエッチングにより実施することができる。
【００６２】
次に、イオン注入が行われる。具体的には、まず、第２のｐ型層３４の上部表面３４Ａおよび溝部７１の底面上に、たとえばＣＶＤによりＳｉＯ２からなる酸化膜が形成される。そして、酸化膜の上にレジストが塗布された後、露光および現像が行なわれ、所望の第１のｎ型領域３５および第２のｎ型領域３７の形状に応じた領域に開口を有するレジスト膜が形成される。そして、当該レジスト膜をマスクとして用いて、たとえばＲＩＥにより酸化膜が部分的に除去されることにより、第２のｐ型層３４の上部表面３４Ａ上に開口パターンを有する酸化膜からなるマスク層が形成される。その後、上記レジスト膜を除去した上で、このマスク層をマスクとして用いて、ｎ型層３３および第２のｐ型層３４にイオン注入が実施される。注入されるイオン種は、たとえばＰ、Ｎなどとすることができる。これにより、第２のｐ型層３４を貫通してｎ型層３３に至る第１のｎ型領域３５および第２のｎ型領域３７が形成される。
【００６３】
さらに、第１のｎ型領域３５および第２のｎ型領域３７の形成に用いられたマスク層が除去された上で、同様の手順により、第２のｐ型層３４の上部表面３４Ａおよび溝部７１の底面７１Ａ上に、所望の第１のｐ型領域３６および第２のｐ型領域４３の形状に応じた領域に開口を有するマスク層が形成される。そして、このマスク層をマスクとして用いて、第１のｐ型層３２、ｎ型層３３および第２のｐ型層３４にイオン注入が実施される。注入されるイオン種は、たとえばＡｌ、Ｂなどとすることができる。これにより、第２のｐ型層３４を貫通してｎ型層３３に至る第１のｐ型領域３６、および溝部７１の底面７１Ａからｎ型層３３を貫通し、第１のｐ型層３２に至る第２のｐ型領域４３が形成される。
【００６４】
次に、不純物の活性化のための熱処理が実施される。具体的には、上記イオン注入が完了した第１のｐ型層３２、ｎ型層３３および第２のｐ型層３４を有するｎ型基板３１が、たとえばアルゴンなどの不活性ガス雰囲気中で１７００℃に加熱され、３０分間保持される。これにより不純物が活性化し、ｎ型不純物あるいはｐ型不純物として機能することが可能となる。
【００６５】
以上により、上部表面３４Ａと底面７１Ａと側壁７１Ｂとを有する基板面８０を有する炭化珪素基板３０（図１４）が準備される。
【００６６】
図１５および図１６を参照して、次に酸化膜形成工程Ｓ２６０（図１１）によって酸化膜３８が形成される。
【００６７】
具体的には、まず、たとえば酸素雰囲気中で１３００℃程度に加熱し、９０分間程度保持する熱酸化処理が実施されることにより、第２のｐ型層３４の上部表面３４Ａと、溝部７１の底面７１Ａおよび側壁７１Ｂを覆う絶縁膜としての酸化膜３８（フィールド酸化膜）が形成される。酸化膜３８の厚みは、たとえば０．１μｍ程度である。
【００６８】
次に酸化膜３８上にレジストが塗布された後、露光および現像が行なわれ、ソースコンタクト電極３９、ゲートコンタクト電極４１、ドレインコンタクト電極４２および電位保持コンタクト電極４４（図１０参照）を形成すべき領域に応じた開口９１Ａを有するレジスト膜９１が形成される。そして、当該レジスト膜９１をマスクとして用いて、たとえばＲＩＥにより酸化膜３８が部分的に除去される。
【００６９】
以上により、基板面８０（図１５）の一部を覆う酸化膜３８（図１６）が形成される。
次にオーミック電極形成工程Ｓ２７０（図１１）が行われる。この工程（Ｓ２７０）は、実施の形態１における工程（Ｓ８０）と同様に実施することができる。具体的には、まず実施の形態１の工程Ｓ８１（図３）と同様に、合金膜５０が、レジスト膜９１上および当該レジスト膜９１から露出する領域に形成される。さらに、レジスト膜９１が除去されることにより、レジスト膜９１上の合金膜５０が除去（リフトオフ）されて、第１のｎ型領域３５、第１のｐ型領域３６、第２のｎ型領域３７および第２のｐ型領域４３上に接触するように、合金膜５０が残存する。
【００７０】
さらに図１７を参照して、実施の形態１におけるオーミック接続工程Ｓ８４（図３）と同様に、アニールによって、合金膜５０と炭化珪素基板１０との電気的接続がオーミックとされる。具体的には、Ａｒなどの不活性ガス雰囲気中において、５５０℃以上１２００℃以下の温度、好ましくは９００℃以上１１００℃以下の温度、たとえば１０００℃に加熱し、１０分間以下の時間、たとえば２分間保持するアニールが実施される。これにより、合金膜５０に含まれるＴｉ原子、Ａｌ原子、Ｓｉ原子、およびｎ型層３３または第２のｐ型層３４に含まれるＳｉ原子およびＣ原子が合金化される。その結果、第１のｎ型領域３５、第１のｐ型領域３６、第２のｎ型領域３７および第２のｐ型領域４３の上部表面に接触するように、オーミックコンタクト電極としてのソースコンタクト電極３９、ゲートコンタクト電極４１、ドレインコンタクト電極４２および電位保持コンタクト電極４４がそれぞれ形成される。ここで、上記アニールは、不活性ガス、特にＡｒまたは／およびＮ２と、水素との混合ガス中において実施されることが好ましい。これにより、製造コストを抑制しつつ、接触抵抗を抑制したソースコンタクト電極３９、ゲートコンタクト電極４１およびドレインコンタクト電極４２を作製することができる。
【００７１】
再び図１０を参照して、配線形成工程Ｓ２８０（図１１）が実施される。具体的には、ソースコンタクト電極３９、ゲートコンタクト電極４１およびドレインコンタクト電極４２の上部表面にそれぞれ接触するソース配線４５、ゲート配線４６およびドレイン配線４７が形成される。ソース配線４５、ゲート配線４６およびドレイン配線４７は、たとえばソース配線４５、ゲート配線４６およびドレイン配線４７を形成すべき所望の領域に開口を有するレジスト層を形成し、Ａｌを蒸着した後、レジスト層とともにレジスト層上のＡｌを除去すること（リフトオフ）により形成することができる。
【００７２】
次にパシベーション膜形成工程Ｓ２９０（図１１）が実施される。具体的には、ソース電極６１、ゲート電極６２、ドレイン電極６３および酸化膜３８の上部表面を覆うように、たとえばＳｉＯ２からなるパシベーション膜６４が形成される。このパシベーション膜６４の形成は、たとえばＣＶＤにより実施することができる。
【００７３】
以上によりＪＦＥＴ３が完成する。ここで、上記本実施の形態における半導体装置としてのＪＦＥＴ３の製造方法においては、ソースコンタクト電極３９、ゲートコンタクト電極４１およびドレインコンタクト電極４２を同一の材料で形成することができるため、１回のマスク形成により同時にこれらの電極を形成することができる。
【００７４】
本実施の形態の製造方法によれば、ソースコンタクト電極３９、ゲートコンタクト電極４１およびドレインコンタクト電極４２の各々が含むＡｌ原子は、これらの電極がアニールされる前に、元素としてではなく、Ｓｉ原子およびＴｉ原子との合金として存在する。これにより、アニール中にＡｌ原子がこれら電極の外部へ拡散することが抑制される。よってＡｌ原子が酸化膜３８中に拡散することが抑制されるので、酸化膜３８の信頼性を高めることができる。
【００７５】
なお図１５の工程において酸化膜３８の代わりに他の材料から作られた絶縁膜が形成されてもよく、たとえば窒化珪素膜が形成されてもよい。
【００７６】
（実施の形態３）
本実施の形態においても実施の形態１とほぼ同様のＭＯＳＦＥＴ１が製造される。まず実施の形態１と同様にゲート絶縁膜形成工程Ｓ７０（図２）によってゲート酸化膜１５（絶縁膜）が形成される。
【００７７】
図１９を参照して、Ａｌ−Ｓｉ合金膜形成工程Ｓ８２（図１８）によって、Ａｌ原子およびＳｉ原子を含有する合金から作られた合金膜５９が形成される。すなわち、第２の主面１２Ｂ上およびｎ＋基板１１のｎ−ＳｉＣ層１２とは反対側の主面上に、合金膜５９が形成される。合金膜の形成は、好ましくは、スパッタリングターゲット９９を用いたスパッタ法によって行なわれる。スパッタリングターゲット９９は、Ａｌ原子およびＳｉ原子を含有する合金から作られている。
【００７８】
図２０を参照して、次にＴｉ膜形成工程Ｓ８３（図１８）によって、合金膜５９上にＴｉ膜５３が形成される。これにより、合金膜５９およびＴｉ膜５３を有する積層膜５０Ｖが形成される。
【００７９】
さらに図２１を参照して、次にレジスト膜９１が除去されることにより、レジスト膜９１上の積層膜５０Ｖが除去（リフトオフ）されて、ゲート酸化膜１５から露出する第２の主面１２Ｂ上およびｎ＋基板１１のｎ−ＳｉＣ層１２とは反対側の主面上に、積層膜５０Ｖが残存する。これにより、図１に示すように、一対のｎ＋ソース領域１４上のそれぞれから、ゲート酸化膜１５から離れる向きにｐ＋領域１８上にまで延在するとともに、第２の主面１２Ｂに接触して配置されるソースコンタクト電極１６、およびｎ＋基板１１においてｎ−ＳｉＣ層１２が形成される側の主面である一方の主面１１Ａとは反対側の主面である他方の主面１１Ｂに接触して配置されるドレイン電極２０が形成される。ソースコンタクト電極１６は、ゲート酸化膜１５に接触するように第２の主面１２Ｂ上に形成される。
【００８０】
次にオーミック接続工程Ｓ８４（図１８）において、アニールによって、積層膜５０Ｖと炭化珪素基板１０との電気的接続がオーミックとされる。具体的には、Ａｒなどの不活性ガス雰囲気中において、５５０℃以上１２００℃以下の温度、好ましくは９００℃以上１１００℃以下の温度、たとえば１０００℃に加熱され、１０分間以下の時間、たとえば２分間保持されるアニールが実施される。これにより、積層膜５０Ｖに含まれるＴｉ原子、Ａｌ原子、Ｓｉ原子、および炭化珪素基板１０に含まれるＳｉ原子およびＣ原子が合金化される。この際、不活性ガス、特にＡｒまたは／およびＮ２と、水素との混合ガス中においてｎ＋基板１１が加熱されることが好ましい。これにより、製造コストを抑制しつつ、ｎ＋ソース領域１４およびｐボディ１３（ｐ＋領域１８）との接触抵抗を一層確実に低減したソースコンタクト電極１６を作製することができる。
【００８１】
本実施の形態によっても実施の形態１とほぼ同様の効果が得られる。
さらに本実施の形態によれば、合金膜５９をＴｉ膜５３が被覆することによって、合金膜５９中のＡｌ原子が酸化されることを防止することができる。これにより上記効果をより高めることができる。
【００８２】
なお、Ａｌ−Ｓｉ合金膜５９およびＴｉ膜５３のそれぞれの代わりに、Ａｌ−Ｔｉ合金膜およびＳｉ膜が用いられてもよい。
【００８３】
（実施の形態４）
本実施の形態においても実施の形態２（図１０）とほぼ同様のＪＦＥＴ３が製造される。
【００８４】
図２２を参照して、まず実施の形態２と同様に酸化膜形成工程Ｓ２６０（図１１）によって、酸化膜３８が形成される。次に実施の形態３と同様のスパッタリングターゲット９９を用いたスパッタ法によって、合金膜５９が形成される。
【００８５】
図２３を参照して、実施の形態３と同様に、合金膜５９上にＴｉ膜５３が形成されることで、合金膜５９およびＴｉ膜５３を有する積層膜５０Ｖが形成される。次にレジスト膜９１が除去されることにより、レジスト膜９１上の積層膜５０Ｖが除去（リフトオフ）されて、第１のｎ型領域３５、第１のｐ型領域３６、第２のｎ型領域３７および第２のｐ型領域４３上に接触するように、積層膜５０Ｖが残存する。
【００８６】
次にアニールによって、積層膜５０Ｖと炭化珪素基板３０との電気的接続がオーミックとされる。具体的には、Ａｒなどの不活性ガス雰囲気中において、５５０℃以上１２００℃以下の温度、好ましくは９００℃以上１１００℃以下の温度、たとえば１０００℃に加熱され、１０分間以下の時間、たとえば２分間保持されるアニールが実施される。これにより、積層膜５０Ｖに含まれるＴｉ原子、Ａｌ原子、Ｓｉ原子、および炭化珪素基板３０に含まれるＳｉ原子およびＣ原子が合金化される。ここで、上記アニールは、不活性ガス、特にＡｒまたは／およびＮ２と、水素との混合ガス中において実施されることが好ましい。これにより、製造コストを抑制しつつ、接触抵抗を抑制したソースコンタクト電極３９、ゲートコンタクト電極４１およびドレインコンタクト電極４２（図１０）を作製することができる。
【００８７】
この後、実施の形態２と同様の工程を経て、ＪＦＥＴ３が完成する。
本実施の形態によっても実施の形態２とほぼ同様の効果が得られる。
【００８８】
さらに本実施の形態によれば、合金膜５９をＴｉ膜５３が被覆することによって、合金膜５９中のＡｌ原子が酸化されることを防止することができる。これにより上記効果をより高めることができる。
【００８９】
なお、Ａｌ−Ｓｉ合金膜５９およびＴｉ膜５３のそれぞれの代わりに、Ａｌ−Ｔｉ合金膜およびＳｉ膜が用いられてもよい。
【００９０】
なお上記各実施の形態におけるｎ型とｐ型とが入れ替えられた構成が用いられてもよい。また上記においては、本発明の半導体装置の一例として、ＭＯＳＦＥＴおよびＪＦＥＴについて説明したが、ＩＧＢＴ（Ｉｎｓｕｌａｔｅｄ  Ｇａｔｅ  Ｂｉｐｏｌａｒ  Ｔｒａｎｓｉｓｔｏｒ、絶縁ゲートバイポーラトランジスタ）、バイポーラトランジスタなど他の半導体装置が製造されてもよい。
【００９１】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【符号の説明】
【００９２】
１  ＭＯＳＦＥＴ（炭化珪素半導体装置）、３  ＪＦＥＴ（炭化珪素半導体装置）、１０，３０  炭化珪素基板、１１  ｎ＋基板、１２  ｎ−ＳｉＣ層、１２Ｂ  第２の主面（基板面）、１３  ｐボディ、１３Ａ  チャネル領域、１４  ｎ＋ソース領域、１５  ゲート酸化膜（絶縁膜）、１５Ａ  熱酸化膜、１６  ソースコンタクト電極、１７  ゲート電極、１８  ｐ＋領域、１９  ソース配線、２０  ドレイン電極、２１  パシベーション膜、２２  ソース電極、３１  ｎ型基板、３２  第１のｐ型層、３３  ｎ型層、３４  第２のｐ型層、３５  第１のｎ型領域、３６  第１のｐ型領域、３７  第２のｎ型領域、３８  酸化膜（絶縁膜）、３９  ソースコンタクト電極、４１  ゲートコンタクト電極、４２  ドレインコンタクト電極、４３  第２のｐ型領域、４４  電位保持コンタクト電極、４５  ソース配線、４６  ゲート配線、４７  ドレイン配線、５０，５９  合金膜、５０Ｖ  積層膜、５３  Ｔｉ膜、６１  ソース電極、６２  ゲート電極、６３  ドレイン電極、６４  パシベーション膜、７１  溝部、７１Ａ  底面、７１Ｂ  側壁、８０  基板面、９０，９９  スパッタリングターゲット、９１  レジスト膜、９１Ａ  開口。
【図１】
0005728954.tif 000002
【図２】
0005728954.tif 000003
【図３】
0005728954.tif 000004
【図４】
0005728954.tif 000005
【図５】
0005728954.tif 000006
【図６】
0005728954.tif 000007
【図７】
0005728954.tif 000008
【図８】
0005728954.tif 000009
【図９】
0005728954.tif 000010
【図１０】
0005728954.tif 000011
【図１１】
0005728954.tif 000012
【図１２】
0005728954.tif 000013
【図１３】
0005728954.tif 000014
【図１４】
0005728954.tif 000015
【図１５】
0005728954.tif 000016
【図１６】
0005728954.tif 000017
【図１７】
0005728954.tif 000018
【図１８】
0005728954.tif 000019
【図１９】
0005728954.tif 000020
【図２０】
0005728954.tif 000021
【図２１】
0005728954.tif 000022
【図２２】
0005728954.tif 000023
【図２３】
0005728954.tif 000024